(57)【要約】【課題】溶接を行わなくても表板部と補強部材とを確実に接合することができるフリーアクセスフロア用パネルを提供する。【解決手段】フリーアクセスフロアの床面を構成する表板部１６と、前記表板部１６と対向する底部１４ａ，１４ｂを有し、この底部１４ｂから前記表板部１６に向かって突出する複数の補強形状部８が形成されると共に、外周部にフランジ部１４ｃが形成された補強部材４とを備え、前記表板部１６と前記補強部材４との間を摩擦撹拌接合手段により接合した。【効果】フリーアクセスフロア用パネルにおいて溶接を行わなくても表板部と補強部材とを確実に接合することができる。【選択図】図１
2010084346.tif 000002
【特許請求の範囲】
【請求項１】
フリーアクセスフロアの床面を構成する表板部と、
前記表板部と対向する底部を有し、この底部から前記表板部に向かって突出する複数の補強形状部が形成されると共に、外周部にフランジ部が形成された補強部材とを備え、
前記表板部と前記補強部材との間を摩擦撹拌接合手段により接合した
ことを特徴とするフリーアクセスフロア用パネル。
【請求項２】
前記表板部の周部を前記補強部材に接合したことを特徴とする請求項１に記載のフリーアクセスフロア用パネル。
【請求項３】
前記表板部の周部より内側を前記補強部材に接合したことを特徴とする請求項１又は２に記載のフリーアクセスフロア用パネル。
【請求項４】
前記表板部と前記補強部材との間の接合部をスポット状に接合したことを特徴とする請求項１から３のいずれかに記載のフリーアクセスフロア用パネル。
【請求項５】
前記表板部をアルミニウム材により形成したことを特徴とする請求項１から４のいずれかに記載のフリーアクセスフロア用パネル。
【請求項６】
前記表板部と前記補強部材を共に鋼板材により形成したことを特徴とする請求項１から５のいずれかに記載のフリーアクセスフロア用パネル。
【発明の詳細な説明】
【技術分野】
【０００１】
本発明は、クリーンルームや電算室等の部屋の床部に敷設されるフリーアクセスフロアの床面を形成するフリーアクセスフロア用パネルに関するものである。
【背景技術】
【０００２】
従来のフリーアクセスフロア用パネルとしては、例えば、図５及び図６に、符号２で示すようなものがある（特許文献１参照）。この従来のフリーアクセスフロア用パネル２（以下、単にフロア用パネル２と呼ぶこともある）は、同図に示すように、単なる平板上のトップシート６（表板部）と、外周部より内側に箱状の補強部１４が形成されたボトムシート４（補強部材）により構成されている。ボトムシート４とトップシート６は共に鋼板材を用いて形成されている。
【０００３】
このフロア用パネル２の、ボトムシート４の補強部１４の内側には、その強度を向上させるために、その底面１４ａ（底部）からトップシート６側に高さを有する段差面１４ｂ（底部）には、多数箇所に、トップシート６に向かって突出する補強形状部８が複数形成されている。
【０００４】
この補強形状部８は、プレス絞り加工により、図６に示すように略半球状に形成され、その先端部には平端部１０が形成されて、図５に示すような、補強部１４の内側の段差面１４ｂの、多数箇所に配置して設けられている。
【０００５】
すなわち、図５に示すフロア用パネル２は、図６に示すフロア用パネル２を同図中下側から見た状態を示すものであるから、図５に示すフロア用パネル２における、多数箇所に形成されている補強形状部８のそれぞれは、図紙面手前側が最も大きな開口径となっており、図紙面裏側に向かって深さが深くなると共に開口径が徐々に小さくすぼまっていき、図紙面裏側の突当りの平端部１０において開口径が最も小さくなっている。
【０００６】
図６に示すように、ボトムシート４は、その外周部に形成されたフランジ部１４ｃと、補強形状部８の先端の平端部１０がトップシート６に当接し、これらの当接部分を、スポット溶接などの溶接をすることにより、ボトムシート４がトップシート６に一体的に固定されるようになっている。図５においては、黒い枠型の帯状部分や、黒い小円部分が、溶接をしてある部分である。
【特許文献１】特開２００４−１２４５５２公報
【発明の開示】
【発明が解決しようとする課題】
【０００７】
しかしながら、上記従来のフリーアクセスフロア用パネル２においては、共に鋼板材を用いて形成されている、ボトムシート４とトップシート６が溶接により一体的に固定されるようになっていて、鋼板材同士を溶接する場合には、溶接による変色等を隠すために塗装を行うのが一般的である。この場合には、パネル全体を塗装することになるが、時間が経って後で塗装が剥がれてきて、フロア用パネル２の外観が悪くなるおそれがある。
【０００８】
また、フロア用パネル２の軽量化を図るため、そのボトムシート４とトップシート６に用いられていた鋼板材を、アルミニウムを主体とするアルミニウム板材に置き換えることが考えられるが、アルミニウム板材同士の溶接はその溶接部に欠陥が生じ易いという特性を有しているので、アルミニウム板材同士の溶接を行うことには問題があった。
【０００９】
また、前記ボトムシート４は絞り加工等による補強構造が必要となるため、比較的加工が容易な鋼板材を使用し、前記トップシート６はアルミニウム板材とする組合せが良いと考えられるが、鋼板材とアルミニウム板材の溶接も容易ではないという問題があった。
【００１０】
そこで本発明は、上記問題点に鑑みて、溶接を行わなくても表板部と補強部材とを確実に接合することができるフリーアクセスフロア用パネルを提供することを課題とするものである。
【課題を解決するための手段】
【００１１】
上記課題を解決するために、本発明によるフリーアクセスフロア用パネルは、
フリーアクセスフロアの床面を構成する表板部と、
前記表板部と対向する底部を有し、この底部から前記表板部に向かって突出する複数の補強形状部が形成されると共に、外周部にフランジ部が形成された補強部材とを備え、
前記表板部と前記補強部材との間を摩擦撹拌接合手段により接合したことを特徴とするものである。
【００１２】
また、本発明によるフリーアクセスフロア用パネルは、
前記表板部の周部を前記補強部材に接合したことを特徴とするものである。
【００１３】
また、本発明によるフリーアクセスフロア用パネルは、
前記表板部の周部より内側を前記補強部材に接合したことを特徴とするものである。
【００１４】
また、本発明によるフリーアクセスフロア用パネルは、
前記表板部と前記補強部材との間の接合部をスポット状に接合したことを特徴とするものである。
【００１５】
また、本発明によるフリーアクセスフロア用パネルは、
前記表板部をアルミニウム板材により形成したことを特徴とするものである。
【００１６】
また、本発明によるフリーアクセスフロア用パネルは、
前記表板部と前記補強部材を共に鋼板材により形成したことを特徴とするものである。
【発明の効果】
【００１７】
このような本発明に係るフリーアクセスフロア用パネルによれば、
フリーアクセスフロアの床面を構成する表板部と、
前記表板部と対向する底部を有し、この底部から前記表板部に向かって突出する複数の補強形状部が形成されると共に、外周部にフランジ部が形成された補強部材とを備え、
前記表板部と前記補強部材との間を摩擦撹拌接合手段により接合したことにより、
溶接を行わなくても表板部と補強部材とを確実に接合することができる。
【００１８】
また、本発明に係るフリーアクセスフロア用パネルによれば、
前記表板部の周部を前記補強部材に接合したことにより、フロア用パネル全体の強度や剛性を大きくすることができる。
【００１９】
また、本発明に係るフリーアクセスフロア用パネルによれば、
前記表板部の周部より内側を前記補強部材に接合したことにより、フロア用パネル全体の強度や剛性をさらに大きくすることができる。また、フロア用パネルの必要な箇所に対し部分的に強度や剛性を大きくすることができる。
【００２０】
また、本発明に係るフリーアクセスフロア用パネルによれば、
前記表板部と前記補強部材との間の接合部をスポット状に接合したことにより、これら両部材間の接合面積を少なくすることができるため、両部材間を接合するための加工時間を短縮することができる。
【００２１】
また、本発明に係るフリーアクセスフロア用パネルによれば、
前記表板部をアルミニウム板材により形成したことにより、表板部外周の辺部分の加工が可能となるため、その辺部分の寸法精度を出しやすくすることができる。
【００２２】
また、本発明に係るフリーアクセスフロア用パネルによれば、
前記表板部と前記補強部材を共に鋼板材により形成した場合でも鋼板材同士を接合するための溶接が不要となる。したがって、従来のように溶接による変色等を隠すためにフロア用パネル全体を塗装することも不要となるので、後で塗装が剥がれて鋼板材同士のフロア用パネルの外観が悪くなるのを防止することができる。
【発明を実施するための最良の形態】
【００２３】
以下、本発明に係るフリーアクセスフロア用パネルを実施するための最良の形態について、図面に基づいて具体的に説明する。
図１及び図２は、本発明の第１の実施の形態に係るフリーアクセスフロア用パネル２０について説明するために参照する図である。
【００２４】
図１及び図２に示す、本実施の形態に係るフリーアクセスフロア用パネル２０（以下、単にフロア用パネル２０と呼ぶこともある）におけるボトムシート４（補強部材）は、前記従来のフロア用パネル２におけるボトムシート４と全く同じ形状や構造を有し、その材質も同じ鋼板材を用いて形成されているので、従来のボトムシート４における同様の部分には同じ符号を用いて図示するものとする。
【００２５】
これに対して、本実施の形態に係るフロア用パネル２０におけるトップシート１６は、前記従来のフロア用パネル２におけるトップシート６と形状は同じ板状のものではあるが、そのトップシート１６の材質には、アルミニウムを主体とする金属、すなわちアルミニウム合金の板材（アルミニウム板材）が用いられている。
【００２６】
前記従来のフロア用パネル２におけるボトムシート４とトップシート６は、それらの外周部同士間や、ボトムシート４に形成されている略半球状の補強形状部８の頂部と、トップシート６の平面との間をスポット溶接などの溶接により接合されていたのに対して、本実施の形態に係るフロア用パネル２０においては、ボトムシート４とトップシート１６の間は、上記補強形状部８の頂部とトップシート１６の平面との間と共に、上記シート４、１６の外周部（図１に黒い太線を用いて示す枠状の領域部分）同士間が、摩擦撹拌接合手段（Ｆｒｉｃｔｉｏｎ  Ｓｔｉｒ  Ｗｅｌｄｉｎｇ）により接合するようになっている。
【００２７】
ここで、摩擦撹拌接合手段とは、例えば、特許第２７１２８３８号，第２７９２２３３号公報に記載されているように、略円柱形状の部分と、その部分の先端面から同一軸線上に突出するネジ棒状の突起部（以下、プローブと呼ぶ）とを有する工具を、その軸線回りに回転させながら接合部材同士の接合部分に対応する面、又はその近傍部の面にほぼ垂直に押し付ける。
【００２８】
このときの、回転するプローブと接合部材との間の摩擦熱で、接合部材を液状化手前まで軟化させると共に、この軟化した接合部材の肉厚内に前記プローブがその先端部から入り込んで、接合部材同士間において回転するプローブの撹拌作用により塑性流動を生じさせ、接合部材同士の接合部分の金属組織を練り混ぜることにより一体化させた後、温度降下により固化するような接合手段をいう。
【００２９】
本実施の形態に係るフリーアクセスフロア用パネル２０における、ボトムシート４とトップシート１６間の摩擦撹拌接合の作業は、まず、ボトムシート４外周部のフランジ部１４ｃ、又はトップシート１６の外周部の上下いずれかのシートの表面に、その摩擦撹拌接合を行なう不図示の装置の回転する工具のプローブ先端部が押し当てられる。
【００３０】
そして、このプローブがボトムシート４又はトップシート１６の一方を熱により前記のように軟化させて、プローブがその他方に向かって進んで、その一方の肉厚を貫通し、プローブ先端部がその他方の肉厚の一部にも潜り込んで、それらの境界部分を液状化手前まで軟化させる。
【００３１】
その後、前記プローブがボトムシート４及びトップシート１６の外周部の、図１に黒い太線を用いて示す枠状の各辺の長さ方向に沿って移動していくことにより、ボトムシート４とトップシート１６間の摩擦撹拌接合が行なわれる。
【００３２】
このようなボトムシート４とトップシート１６の外周部間の摩擦撹拌接合の他に、ボトムシート４の外周部より内側の段差面１４ｂ（底部）に多数形成されている、略半球状の補強形状部８の頂部の平端部１０と、トップシート１６の平面との間（図１中、黒い小円の部分）をスポット状に、上記のような摩擦撹拌接合が行なわれている。
【００３３】
このような本発明の、第１の実施の形態に係るフリーアクセスフロア用パネル２０によれば、ボトムシート４とトップシート１６の間を摩擦撹拌接合により接合しているために、溶接を行わなくてもボトムシート４とトップシート１６とを確実に接合することができる。
【００３４】
また、トップシート１６の外周部をボトムシート４外周部のフランジ部１４ｃに接合したことにより、フロア用パネル２０全体の強度や剛性を大きくすることができる。
【００３５】
また、トップシート１６の外周部より内側における、補強形状部８の頂部とトップシート１６の平面との間をも接合したことにより、フロア用パネル２０全体の強度や剛性をさらに大きくすることができる。また、フロア用パネル２０の必要な箇所に対し部分的に強度や剛性を大きくすることができる。
【００３６】
また、トップシート１６にアルミニウム板材を用いたことにより、その外周の辺部分の加工が可能となるため、トップシート１６の辺部分の寸法精度を出しやすくすることができる。
【００３７】
なお、この第１の実施の形態に係るフリーアクセスフロア用パネル２０においては、ボトムシート１４とトップシート１６の外周部間の摩擦撹拌接合を直線方向に連続して行なったが、直線方向に断続的に、或は直線方向に間隔をおいてスポット状に摩擦撹拌接合を行なってもよい。このようにした場合には、それら両部材間の接合面積を少なくすることができるため、両部材間を接合するための加工時間を短縮することができる。
【００３８】
図３は、本発明の第２の実施の形態に係るフリーアクセスフロア用パネル３０について説明するために参照する図である。
【００３９】
前記第１の実施の形態に係るフリーアクセスフロア用パネル２０のボトムシート４は、図１に示すように、ボトムシート４の外周部より内側の段差面１４ｂ（底部）に、略半球状の補強形状部８が多数形成されていたのに対して、この第２の実施の形態に係るフリーアクセスフロア用パネル３０（以下、単にフロア用パネル３０と呼ぶこともある）のボトムシート２４は、上記略半球状の補強形状部８の代わりに、図３に示すような、３種類の補強形状部２８Ａ、２８Ｂ、２８Ｃがそれぞれ複数形成されている点において、第１の実施の形態と異なるものである。
【００４０】
すなわち、補強形状部２８Ａは両端部が円形状になっていて、それらの円形状がその径より小さい幅の帯状部により連結された形状となっている。補強形状部２８Ｂは、補強形状部２８Ａに比べてその帯状部の長さが短い形状となっている。そして補強形状部２８Ｃは、略直角三角形となっていて、その３つの隅部が円形状の一部により形成されている形状となっている。
【００４１】
この第２の実施の形態に係るフロア用パネル３０を示す図３は、従来のフロア用パネル２の説明に用いた図５に相当する図であって、この図３に示すフロア用パネル３０における、ボトムシート４の底部の多数箇所に形成されている複数の補強形状部２８Ａ、２８Ｂ、２８Ｃのそれぞれは、図５に示す略半球状の補強形状部８と同様に、図紙面手前側が最も大きな開口面積となっており、図紙面裏側に向かって深さが深くなると共に、開口面積が徐々に小さくすぼまっていき、図紙面裏側のトップシート６に突当たる頂部の平端部２８ａ，２８ｂ，２８ｃにおいて開口面積が最も小さくなっている。そして、それらの平端部２８ａ，２８ｂ，２８ｃの形状は、単なる帯状や、三角形状となっている。
【００４２】
一方、この第２の実施の形態に係るフリーアクセスフロア用パネル３０のボトムシート２４は、その材質に、前記第１の実施の形態に係るフリーアクセスフロア用パネル２０のボトムシート４と同様の、鋼板材が用いられて形成されている
【００４３】
また、この第２の実施の形態に係るフロア用パネル３０のトップシート１６は、前記第１の実施の形態に係るフロア用パネル２０のトップシート１６と同様に、板状に形成されていると共に、その材質も、前記第１の実施の形態におけるトップシート１６と同じアルミニウム板材を用いて形成されているので、前記第１の実施の形態におけるトップシート１６と同じ符号１６を用いて説明するものとする。
【００４４】
また、前記第１の実施の形態に係るフロア用パネル２０においては、補強形状部１８の頂部の平端部１０とトップシート１６との接合状態はスポット状態であったのに対して、この第２の実施の形態に係るフロア用パネル３０においては、補強形状部２８Ａ、２８Ｂ、２８Ｃのそれぞれの平端部２８ａ、２８ｂ、２８ｃとトップシート１６との接合形状は、図３中に黒い太線で示すような直線状や、三角形状となっている点において、前記第１の実施の形態と異なるものである。
【００４５】
前記第１の実施の形態における略半球状の補強形状部８をプレス絞り加工により形成することは、補強形状部８の数が多いこともあって、なかなか容易ではないが、この第２の実施の形態における補強形状部２８Ａ、２８Ｂ、２８Ｃのような形状の場合は、それらの数を少なくできることにより金型の数も少なくできることもあって、補強形状部が成形し易くなるので、それだけ成形コストを低減できる可能性が出てくる。
【００４６】
また、前記第１の実施の形態における略半球状の補強形状部８はトップシート１６との接合状態はスポット状態であるのに対して、この第２の実施の形態における補強形状部２８Ａ、２８Ｂ、２８Ｃそれぞれの平端部２８ａ、２８ｂ、２８ｃとトップシート１６との接合状態は直線状や、三角形状となっている。このため、ボトムシート２４とトップシート１６との接合強度を、前記第１の実施の形態の場合よりも向上させることができるので、ボトムシート２４が薄い板でも強度を大きくできる可能性が出てくる。このため、フロア用パネル３０の軽量化を図ったり、ボトムシート２４の高さを高くすることも可能となる。
【００４７】
このような、本発明の第２の実施の形態に係るフリーアクセスフロア用パネル３０によれば、ボトムシート２４とトップシート１６の間を摩擦撹拌接合により接合しているために、溶接を行わなくてもボトムシート２４とトップシート１６とを確実に接合することができる。
【００４８】
また、補強形状部２８Ａ等が成形し易くなるので、それだけ成形コストを低減できる可能性が出てくる。また、ボトムシート２４とトップシート１６との接合強度を、前記第１の実施の形態の場合よりも向上させることができるので、ボトムシート２４が薄い板でも強度を大きくできると共に、フロア用パネル３０の軽量化や、ボトムシート２４の高さを高くできる可能性が出てくる。
【００４９】
図４は、本発明の第３の実施の形態に係るフリーアクセスフロア用パネル４０（以下、単にフロア用パネル４０と呼ぶこともある）について説明するために参照する図である。
【００５０】
前記第２の実施の形態に係るフリーアクセスフロア用パネル３０の、ボトムシート２４においては、図３に示すような、３種類の補強形状部２８Ａ、２８Ｂ、２８Ｃがそれぞれ複数形成されていたが、この第３の実施の形態に係るフロア用パネル４０は、２種類の補強形状部３８Ａ、３８Ｂそれぞれが、１つ又は複数形成されている点において、前記第２の実施の形態と異なるものである。
【００５１】
すなわち、補強形状部３８Ａは、Ｘ字状又は十字状の形状となっていて、補強形状部３８Ｂは、略直角三角形の形状となっている。
【００５２】
この第３の実施の形態に係るフロア用パネル４０を示す図４は、従来のフロア用パネル２の説明に用いた図５に相当する図であって、この図４に示すフロア用パネル４０における、ボトムシート３４の中央部に１つ又は複数形成されている補強形状部３８Ａ、３８Ｂのそれぞれは、図５に示す略半球状の補強形状部８と同様に、図紙面手前側が最も大きな開口面積となっており、図紙面裏側に向かって深さが深くなると共に、開口面積が徐々に小さくすぼまっていき、図紙面裏側のトップシート１６に突当たる頂部の平端部３８ａ，３８ｂにおいて開口面積が最も小さくなっている。そして、それらの平端部３８ａ，３８ｂの形状は、Ｘ字状又は十字状とか、三角形状となっている。
【００５３】
一方、この第３の実施の形態に係るフリーアクセスフロア用パネル４０のボトムシート３４は、その材質に、前記第１，第２の実施の形態に係るフリーアクセスフロア用パネル２０のボトムシート４，２４と同様の、鋼板材が用いられて形成されている。
【００５４】
また、この第３の実施の形態に係るフロア用パネル４０のトップシート１６は、前記第１，第２の実施の形態に係るフロア用パネル２０，３０のトップシート１６と同様に、板状に形成されていると共に、その材質も、前記第１，第２の実施の形態におけるトップシート１６と同じアルミニウム板材を用いて形成されているので、前記第１，第２の実施の形態におけるトップシート１６と同じ符号１６を用いて説明するものとする。
【００５５】
また、前記第１の実施の形態に係るフロア用パネル２０においては、補強形状部１８の頂部の平端部１０とトップシート１６との接合状態はスポット状態であったのに対して、この第３の実施の形態に係るフロア用パネル４０においては、補強形状部３８Ａ、３８Ｂのそれぞれの平端部３８ａ，３８ｂとトップシート１６との接合形状は、図４中に黒い太線で示すようなＸ字状又は十字状とか、三角形状となっている点において、前記第１の実施の形態と異なるものである。
【００５６】
このような、本発明の第３の実施の形態に係るフリーアクセスフロア用パネル４０によれば、ボトムシート３４とトップシート１６の間を摩擦撹拌接合により接合しているために、溶接を行わなくてもボトムシート２４とトップシート１６とを確実に接合することができる。
【００５７】
また、このような第３の実施の形態に係るフロア用パネル４０においても、前記第１の実施の形態における略半球状の複数の補強形状部８をプレス絞り加工するよりも、第３の実施の形態における補強形状部３８Ａ、３８Ｂの方が、それらの数を少なくできることにより金型の数も少なくできることもあって、補強形状部が成形し易くなるので、それだけ成形コストを低減できる可能性が出てくる。
【００５８】
また、このような第３の実施の形態に係るフロア用パネル４０においても、補強形状部３８Ａ、３８Ｂのそれぞれとトップシート１６との接合状態は直線状や、三角形状となっているので、ボトムシート３４とトップシート１６との接合強度を、前記第１の実施の形態の場合よりも向上させることができるので、ボトムシート３４が薄い板でも強度を大きくできる可能性が出てくる。このため、フロア用パネル４０の軽量化を図ったり、ボトムシート３４の高さを高くすることも可能となる。
【００５９】
なお、前記第１，第２の実施の形態に係るフリーアクセスフロア用パネル２０，３０においては、ボトムシート４，２４に鋼板材を用い、トップシート１６にアルミニウム板材を用いた場合について説明したが、ボトムシート４，２４とトップシート１６の両方に鋼板材を用いてもよく、又はそれらの部材の両方にアルミニウム板材を用いてもよく、或は、それらの部材の両方に、鋼板材やアルミニウム板材以外の材質で、互いに異なる材質、又は同じ材質を用いてもよい。
【００６０】
また、ボトムシート４又は２４とトップシート１６の双方に鋼板材を使用した場合には、それらの間の溶接が不要となるため、従来のように溶接による変色等を隠すためにフロア用パネル全体を塗装することも不要となるので、後で塗装が剥がれて鋼板材同士のフロア用パネルの外観が悪くなるのを防止することができる。
【００６１】
また、前記第１の実施の形態に係るフリーアクセスフロア用パネル２０においては、ボトムシート４とトップシート１６の外周部間とを枠状の４辺の各辺に沿って直線方向に連続して接合し、上記略半球状の補強形状部８とトップシート１６の平面との間にスポット状に摩擦撹拌接合をした場合について説明したが、いずれか一方の組合せのみで摩擦撹拌接合をしてもよい。
【００６２】
上記のように、ボトムシート４とトップシート１６の外周部間とを枠状の４辺の各辺に沿って直線方向に連続して接合した組合せだけの場合は、摩擦撹拌接合手段による接合の作業性を向上させることができる。
【００６３】
また上記のように、上記略半球状の補強形状部８とトップシート１６の平面との間にスポット状に摩擦撹拌接合をした組合せだけの場合は、上記ボトムシート４とトップシート１６の外周部間とを枠状の４辺の各辺に沿って直線方向に連続して接合した組合せだけの場合に比べて、摩擦撹拌接合手段による接合部分の分布領域を縮小させることができると共に、摩擦撹拌接合手段による接合部分の実質的な合計面積を縮小させることができる。
【００６４】
また、前記第２，第３の実施の形態に係るフリーアクセスフロア用パネル３０、４０においては、補強形状部２８Ａ、２８Ｂ、２８Ｃとか、補強形状部３８Ａ、３８Ｂのような形状の補強形状部を用いたが、プレス絞り加工を容易にできる形状であれば、それらのような形状に限定されず、他のどのような形状の補強形状部を用いてもよく、また、それら補強形状部の数も限定されない。
【図面の簡単な説明】
【００６５】
【図１】本発明の第１の実施の形態に係るフリーアクセスフロア用パネル２０を示す底面図である。
【図２】図１におけるフリーアクセスフロア用パネル２０のＡ−Ａ線矢視断面図である。
【図３】本発明の第２の実施の形態に係るフリーアクセスフロア用パネル３０を示す底面図である。
【図４】本発明の第３の実施の形態に係るフリーアクセスフロア用パネル４０を示す底面図である。
【図５】従来のフリーアクセスフロア用パネル２を示す底面図である。
【図６】図５におけるフリーアクセスフロア用パネル２のＡ−Ａ線矢視断面図である。
【符号の説明】
【００６６】
２  フリーアクセスフロア用パネル
４  ボトムシート
６  トップシート
８  補強形状部
１０  平端部
１４  補強部
１４ａ  底面
１４ｂ  段差面
１４ｃ  フランジ部
１６  トップシート
２０  フリーアクセスフロア用パネル
２４  ボトムシート
２８Ａ，２８Ｂ，２８Ｃ  補強形状部
２８ａ，２８ｂ，２８ｃ  平端部
３０  フリーアクセスフロア用パネル
３４  ボトムシート
３８Ａ，３８Ｂ  補強形状部
３８ａ，３８ｂ  平端部
４０  フリーアクセスフロア用パネル
【図１】
2010084346.tif 000003
【図２】
2010084346.tif 000004
【図３】
2010084346.tif 000005
【図４】
2010084346.tif 000006
【図５】
2010084346.tif 000007
【図６】
2010084346.tif 000008